(57)【要約】【課題】高い電流レートにおいてより高出力を示すことが可能な非水電解質二次電池を与える正極合剤および正極を提供する。【解決手段】平均粒径が０．０５μm以上１μm以下の粒子から構成されるタップ密度が０．８〜３．０ｇ／ｃｍ３の正極活物質粉末を含み、さらに該正極活物質粉末１００重量部に対して、導電剤０．５〜２０重量部、バインダー０．５〜１０重量部および溶剤１０〜１２０重量部含み、かつ粘度が１０００〜２５０００ｍＰａ・ｓであることを特徴とする非水電解質二次電池用正極合剤。前記の正極合剤を、集電体に塗布、乾燥して得られる正極。【選択図】なし【特許請求の範囲】
【請求項１】
平均粒径が０．０５μm以上１μm以下の粒子から構成されるタップ密度が０．８〜３．０ｇ／ｃｍ３の正極活物質粉末を含み、さらに該正極活物質粉末１００重量部に対して、導電剤０．５〜２０重量部、バインダー０．５〜１０重量部および溶剤１０〜１２０重量部を含み、かつ粘度が１０００〜２５０００ｍＰａ・ｓであることを特徴とする非水電解質二次電池用正極合剤。
【請求項２】
正極活物質粉末の重量割合が、正極活物質粉末重量、導電剤重量およびバインダー重量の合計重量に対して、７７〜９９重量％である請求項１記載の正極合剤。
【請求項３】
前記正極活物質粉末が、２〜３０ｍ２／ｇのＢＥＴ比表面積の粉末である請求項１または２記載の正極合剤。
【請求項４】
正極活物質が、ＮｉおよびＭｎを含有するリチウム複合金属酸化物である請求項１〜３のいずれかに記載の正極合剤。
【請求項５】
リチウム複合金属酸化物が、以下の式（Ａ）で表される請求項４記載の正極合剤。
Ｌｉα（Ｎｉ1-x-y-zＭｎxＦｅyＣｏz）Ｏ2      （Ａ）
（ここで、０＜ｘ＜１、０≦ｙ＜１、０≦ｚ＜１、０＜ｘ＋ｙ＋ｚ＜１、０．５≦α≦１．５である。）
【請求項６】
前記ｙの範囲が、０を超え０．２以下の範囲である請求項５記載の正極合剤。
【請求項７】
導電剤が、炭素材料である請求項１〜６のいずれかに記載の正極合剤。
【請求項８】
導電材のかさ密度が０．０１〜１．３ｇ／ｃｍ３である請求項１〜７のいずれかに記載の正極合剤。
【請求項９】
バインダーのガラス転移点が、−３０〜−４０℃である請求項１〜８のいずれかに記載の正極合剤。
【請求項１０】
バインダーがポリフッ化ビニリデンである請求項１〜９のいずれかに記載の正極合剤。
【請求項１１】
バインダーおよび溶剤の重量に対するバインダーの重量割合が、１〜２０重量％である請求項１〜１０のいずれかに記載の正極合剤。
【請求項１２】
溶剤の比重が、０．９３５〜１．２００ｇ／ｃｍ３である請求項１〜１１のいずれかに記載の正極合剤。
【請求項１３】
請求項１〜１２のいずれか記載の正極合剤を、集電体に塗布、乾燥して得られる正極。
【請求項１４】
請求項１３記載の正極を有する非水電解質二次電池。
【発明の詳細な説明】
【技術分野】
【０００１】
本発明は正極合剤、正極および非水電解質二次電池に関する。
【背景技術】
【０００２】
正極合剤は、正極活物質粉末、導電剤、バインダーおよび溶剤を含むものであり、この正極合剤は、集電体に塗布、乾燥されて、非水電解質二次電池などの正極として用いられている。非水電解質二次電池の中でも代表的なリチウム二次電池は、既に携帯電話やノートパソコン等の電源として実用化されており、更に自動車用途や電力貯蔵用途などの中・大型用途においても、適用が試みられている。
【０００３】
従来の正極活物質粉末として、特許文献１には平均粒径が９．１μｍ〜２０．５μｍの正極活物質粉末が開示されているが、該粉末を有する正極合剤を集電体に塗布して得られる正極を用いた非水電解質二次電池は、その正極の内部抵抗値が高く、高い電流レートにおける高出力を要求される用途、すなわち自動車用途や電動工具等のパワーツール用途においては、十分なものではなかった。一方で、高い電流レートにおいて高出力を示すことのできる二次電池の正極用として、特許文献２には、例えば、平均粒径が０．０１μｍ〜５μｍの正極活物質粉末が開示されており、その実施例には１．４μｍ、１．６μｍの正極活物質粉末が具体的に記載されている。
【先行技術文献】
【特許文献】
【０００４】
【特許文献１】特開平１１−４０１４０号公報
【特許文献２】特開２００８−０８４８２６号公報
【発明の概要】
【発明が解決しようとする課題】
【０００５】
本発明の目的は、高い電流レートにおいてより高出力を示すことが可能な非水電解質二次電池を与える正極合剤および正極を提供することにある。
【課題を解決するための手段】
【０００６】
本発明者らは、特許文献２における正極活物質粉末のように、これを構成する粒子が微粒であると、粒子間に弱い凝集がおこることから、正極活物質粉末と導電剤の均一混合が促進され難い点に着目し、種々検討した結果、正極活物質粉末を構成する粒子が微粒であっても、より高出力を示す非水電解質二次電池の正極を与える正極合剤を見出し、さらに、該正極を用いて得られる非水電解質二次電池が、高い電流レートにおいてより高出力を示すことが可能であることを見出し、本発明に至った。
【０００７】
すなわち本発明は、次の発明を提供する。
＜１＞平均粒径が０．０５μm以上１μm以下の粒子から構成されるタップ密度が０．８〜３．０ｇ／ｃｍ３の正極活物質粉末を含み、さらに該正極活物質粉末１００重量部に対して、導電剤０．５〜２０重量部、バインダー０．５〜１０重量部および溶剤１０〜１２０重量部を含み、かつ粘度が１０００〜２５０００ｍＰａ・ｓであることを特徴とする非水電解質二次電池用正極合剤。
＜２＞正極活物質粉末の重量割合が、正極活物質粉末重量、導電剤重量およびバインダー重量の合計重量に対して、７７〜９９重量％である前記＜１＞記載の正極合剤。
＜３＞前記正極活物質粉末が、２〜３０ｍ２／ｇのＢＥＴ比表面積の粉末である前記＜１＞または＜２＞記載の正極合剤。
＜４＞正極活物質が、ＮｉおよびＭｎを含有するリチウム複合金属酸化物である前記＜１＞〜＜３＞のいずれかに記載の正極合剤。
＜５＞リチウム複合金属酸化物が、以下の式（Ａ）で表される前記＜４＞記載の正極合剤。
Ｌｉα（Ｎｉ1-x-y-zＭｎxＦｅyＣｏz）Ｏ2      （Ａ）
（ここで、０＜ｘ＜１、０≦ｙ＜１、０≦ｚ＜１、０＜ｘ＋ｙ＋ｚ＜１、０．５≦α≦１．５である。）
＜６＞前記ｙの範囲が、０を超え０．２以下の範囲である前記＜５＞記載の正極合剤。
＜７＞導電剤が、炭素材料である前記＜１＞〜＜６＞のいずれかに記載の正極合剤。
＜８＞導電材のかさ密度が０．０１〜１．３ｇ／ｃｍ３である前記＜１＞〜＜７＞のいずれかに記載の正極合剤。
＜９＞バインダーのガラス転移点が、−３０〜−４０℃である前記＜１＞〜＜８＞のいずれかに記載の正極合剤。
＜１０＞バインダーがポリフッ化ビニリデンである前記＜１＞〜＜９＞のいずれかに記載の正極合剤。
＜１１＞バインダーおよび溶剤の重量に対するバインダーの重量割合が、１〜２０重量％である前記＜１＞〜＜１０＞のいずれかに記載の正極合剤。
＜１２＞溶剤の比重が、０．９３５〜１．２００ｇ／ｃｍ３である前記＜１＞〜＜１１＞のいずれかに記載の正極合剤。
＜１３＞前記＜１＞〜＜１２＞のいずれか記載の正極合剤を、集電体に塗布、乾燥して得られる正極。
＜１４＞前記＜１３＞記載の正極を有する非水電解質二次電池。
【発明の効果】
【０００８】
本発明によれば、従来のリチウム二次電池に比し、高い電流レートにおいて、より高出力を示す非水電解質二次電池を得ることができ、該二次電池は、殊に、高い電流レートにおける高出力を要求される用途、すなわち自動車や電動工具等のモーターの駆動用など、大電流が要求される用途、急速充放電が要求される用途に好適に使用することができ、本発明は工業的に極めて有用である。
【発明を実施するための形態】
【０００９】
＜正極合剤＞
本発明の非水電解質二次電池用正極合剤は、平均粒径が０．０５μm以上１μm以下の粒子から構成されるタップ密度が０．８〜３．０ｇ／ｃｍ３の正極活物質粉末を含み、さらに該正極活物質粉末１００重量部に対して、導電剤０．５〜２０重量部、バインダー０．５〜１０重量部および溶剤１０〜１２０重量部含み、かつ粘度が１０００〜２５０００ｍＰａ・ｓであることを特徴とする。
【００１０】
本発明において、粘度は、回転粘度計を用いて、温度２５℃、回転数１０ｒｐｍで測定して求められる値を用いる。回転粘度計としては、ブルックフィールド社製のコーン／プレート粘度計を用いることができる。
【００１１】
本発明において、正極活物質粉末は、一次粒子および一次粒子の凝集粒子から構成される。正極活物質粉末を構成する粒子の平均粒径は０．０５μｍ以上１μｍ以下である。正極活物質粉末を構成する粒子の平均粒径は、レーザー回折粒度分布測定により求められるＤ５０の値を用いる。レーザー回折粒度分布測定の測定装置としては、マルバーン社製のレーザー回折式粒度分布測定装置（型式：マスターサイザー２０００）を挙げることができる。ここで、正極活物質粉末を構成する粒子の平均粒径が０．０５μｍ未満であると電解液との反応性の観点で問題が生じる場合があり、１μｍを超えると高出力の電池を得難くなる傾向にある。
また、正極活物質粉末のタップ密度は０．８〜３．０ｇ／ｃｍ３である。タップ密度は、メスシリンダーに定めた重量の正極活物質を投入して、２００回タップして、粒子および粒子間空隙の合計体積を読み取り、前記正極活物質重量を前記合計体積で除して得られる密度であり、例えば、株式会社セイシン企業のタップデンサーＫＹＴ４０００を用いて求めることもできる。ここで、正極活物質粉末のタップ密度が０．８ｇ／ｃｍ３未満であると得られる正極における体積あたりの正極活物質量が少なくなり正極のエネルギー密度が低下する傾向にある。また、タップ密度の上限は、３．０ｇ／ｃｍ３である。
【００１２】
本発明の正極合剤は、上記正極活物質粉末を用い、さらに導電剤、バインダーおよび溶剤を特定量用いて得られ、粘度が１０００〜２５０００ｍＰａ・ｓである。本発明の正極合剤を用いて得られる正極を非水電解質二次電池に用いれば、高い電流レートにおいてより高出力を示す非水電解質二次電池、すなわち、出力特性により優れる電池を得ることができる。
【００１３】
本発明の正極合剤は、正極活物質粉末１００重量部に対して、導電剤０．５〜２０重量部を含む。ここで、導電剤の重量割合が０．５重量部未満であると得られる正極における導電性の低下が生じる傾向にあり、２０重量部を超えると正極の重量あたりの正極活物質量が少なくなり正極のエネルギー密度が低下する傾向にある。
【００１４】
本発明の正極合剤は、正極活物質粉末１００重量部に対して、バインダー０．５〜１０重量部を含む。ここで、バインダーの重量割合が０．５重量部未満であると正極合剤の集電体への接着力の点で好ましくなく、１０重量部を超えると正極の重量あたりの正極活物質量が少なくなり正極のエネルギー密度が低下する傾向にある。
【００１５】
本発明の正極合剤は、正極活物質粉末１００重量部に対して、溶剤１０〜１２０重量部を含む。ここで、溶剤の重量割合が１０重量部未満であると、集電体への塗布が困難となる傾向にあり、１２０重量部を超えると塗布した後の乾燥が困難となる傾向にある。
【００１６】
本発明の正極合剤は、正極活物質粉末の重量割合が、正極活物質粉末重量、導電剤重量およびバインダー重量の合計重量に対して、７７〜９９重量％であることが好ましい。正極活物質粉末の重量割合を前記範囲とすることで、得られる電池の放電容量および出力特性をより高めることができる。
【００１７】
また、正極活物質粉末は、２〜３０ｍ２／ｇのＢＥＴ比表面積の粉末であることが好ましい。正極活物質粉末のＢＥＴ比表面積を前記範囲とすることで、得られる電池において、出力特性をより高め、後述の電解液との反応性をより抑制することができる。
【００１８】
＜正極活物質＞
次に、本発明における正極活物質について説明する。資源面で環境にやさしく、また、容量の高い非水電解質二次電池を得る意味で、正極活物質は、ＮｉおよびＭｎを含有するリチウム複合金属酸化物であることが好ましい。
【００１９】
さらに、リチウム複合金属酸化物は、以下の式（Ａ）で表わされることが好ましい。
Ｌｉα（Ｎｉ1-x-y-zＭｎxＦｅyＣｏz）Ｏ2      （Ａ）
（ここで、０＜ｘ＜１、０≦ｙ＜１、０≦ｚ＜１、０＜ｘ＋ｙ＋ｚ＜１、０．５≦α≦１．５である。）
【００２０】
前記式（Ａ）において、Ｃｏの入手困難性などの観点から、ｚ＝０であることが好ましく、本発明においては正極活物質粉末がＣｏを含むことなくても、高い放電容量を達成することが可能である。この場合、リチウム複合金属酸化物は、以下の式（Ｂ）で表される。
Ｌｉα（Ｎｉ1-x-yＭｎxＦｅy）Ｏ2      （Ｂ）
（ここで、０＜ｘ＜１、０≦ｙ＜１、０＜ｘ＋ｙ＜１、０．５≦α≦１．５である。）
【００２１】
前記式（Ａ）および式（Ｂ）において、好ましいαの値は、０．９５以上１．５以下であり、より好ましくは１．０以上１．４以下である。また、好ましいｘ＋ｙの値は、０．２以上０．７以下であり、より好ましくは０．３以上０．６以下である。また、好ましいｙの値は、０以上０．２以下、より好ましくは０を超え０．２以下、さらにより好ましくは０．００５以上０．１以下である。
【００２２】
また、式（Ａ）および式（Ｂ）において、非水電解質二次電池のサイクル性を高める観点では、リチウム複合金属酸化物におけるＭｎの量（モル）は、Ｎｉの量（モル）より大きいことが好ましい。
【００２３】
本発明の効果をより高める意味で、前記リチウム複合金属酸化物は、その構造がα−ＮａＦｅＯ2型結晶構造、すなわちＲ−３ｍの空間群に帰属される結晶構造であることが好ましい。結晶構造は、リチウム複合金属酸化物について、ＣｕＫαを線源とする粉末Ｘ線回折測定により得られる粉末Ｘ線回折図形から同定することができる。
【００２４】
また、前記リチウム複合金属酸化物におけるＬｉ、Ｎｉ、Ｍｎ、Ｆｅ、Ｃｏの一部を、他元素で置換してもよい。ここで、他元素としては、Ｂ、Ａｌ、Ｇａ、Ｉｎ、Ｓｉ、Ｇｅ、Ｓｎ、Ｍｇ、Ｓｃ、Ｙ、Ｚｒ、Ｈｆ、Ｎｂ、Ｔａ、Ｃｒ、Ｍｏ、Ｗ、Ｔｃ、Ｒｕ、Ｒｈ、Ｉｒ、Ｐｄ、Ｃｕ、Ａｇ、Ｚｎ等の元素を挙げることができる。
【００２５】
また、前記リチウム複合金属酸化物を構成する粒子の表面に、前記リチウム複合金属酸化物とは異なる化合物を付着させてもよい。該化合物としては、Ｂ、Ａｌ、Ｇａ、Ｉｎ、Ｓｉ、Ｇｅ、Ｓｎ、Ｍｇおよび遷移金属元素からなる群より選ばれる１種以上の元素を含有する化合物、好ましくはＢ、Ａｌ、Ｍｇ、Ｇａ、ＩｎおよびＳｎからなる群より選ばれる１種以上の元素を含有する化合物、より好ましくはＡｌの化合物を挙げることができ、化合物として具体的には、前記元素の酸化物、水酸化物、オキシ水酸化物、炭酸塩、硝酸塩、有機酸塩を挙げることができ、好ましくは、酸化物、水酸化物、オキシ水酸化物である。また、これらの化合物を混合して用いてもよい。これら化合物の中でも、特に好ましい化合物はアルミナである。また、付着後に加熱を行ってもよい。
【００２６】
＜正極活物質の製法＞
次に本発明における正極活物質粉末を製造する方法として、ＮｉおよびＭｎを含有するリチウム複合金属酸化物を製造する方法を例に挙げて、具体的に説明する。
ＮｉおよびＭｎを含有するリチウム複合金属酸化物はＮｉ、ＭｎおよびＣｌ、必要に応じてＦｅ、Ｃｏを含有する水溶液（以下、「第１水溶液」ともいう。）とアルカリとを接触させて共沈物を得て、該共沈物およびリチウム化合物の混合物を９００℃未満の温度で保持して焼成することにより製造することができる。前記接触時には、第１水溶液におけるＮｉ、Ｍｎ、Ｆｅ、Ｃｏの濃度、第１水溶液と接触させるアルカリの形態（水溶液状または固体）によっては、共沈物は、粉体として得られる場合もあるが、共沈物スラリーとして得られることが好ましい。なお、第１水溶液、アルカリ、第１水溶液と該アルカリとの接触方法、リチウム化合物、共沈物との混合方法、混合物の焼成方法などについては、後述のもの、あるいは方法を用いることができる。また、焼成により正極活物質粉末となり得る金属化合物混合物を焼成することにより製造することもできる。すなわち、対応する金属元素を含有する化合物を、所定の組成となるように秤量し、混合した後に得られる金属化合物混合物を焼成することにより製造することができる。本発明に使用する正極活物質粉末としてのリチウム複合金属酸化物の製造方法としては、前記の共沈物を得る工程を経る方法のほうが、目的の粉末特性を得られやすく、より好ましい。
【００２７】
以下、リチウム複合金属酸化物の好ましい製造方法である共沈物を得る工程を経てリチウム複合金属酸化物を製造する方法について説明する。すなわち、本発明におけるリチウム複合金属酸化物の製造方法としては、以下の（１）、（２）および（３）の工程をこの順で含む製造方法であることが好ましい。
（１）第１水溶液とアルカリとを接触させて共沈物スラリーを得る工程。
（２）該共沈物スラリーから、共沈物を得る工程。
（３）該共沈物とリチウム化合物とを混合して得られる混合物を９００℃未満の温度で保持して焼成してリチウム複合金属酸化物を得る工程。
【００２８】
上記（１）の工程において、第１水溶液は、Ｎｉ、Ｍｎ、必要に応じてＦｅ、Ｃｏを含有するそれぞれの原料としてそれぞれの塩化物を用い、Ｎｉの塩化物、Ｍｎの塩化物、必要に応じてＦｅの塩化物、Ｃｏの塩化物を水に溶解して得られる水溶液であることが好ましい。Ｆｅの塩化物としては、２価のＦｅの塩化物であることが好ましい。また、それぞれの原料が水に溶解し難い場合、例えば、これらの原料が、酸化物、水酸化物、金属材料である場合には、これらの原料を、塩酸もしくはこれを含有する水溶液に溶解させて、第１水溶液を得ることができる。なお、第１水溶液においては、Ｎｉ、Ｍｎ、必要に応じてＦｅ、Ｃｏが、所定のモル比、すなわち、前記式（Ａ）または前記式（Ｂ）におけるモル比となるように含まれる。
【００２９】
工程（１）において、アルカリとしては、ＬｉＯＨ（水酸化リチウム）、ＮａＯＨ（水酸化ナトリウム）、ＫＯＨ（水酸化カリウム）、Ｌｉ2ＣＯ3（炭酸リチウム）、Ｎａ2ＣＯ3（炭酸ナトリウム）、Ｋ2ＣＯ3（炭酸カリウム）および（ＮＨ4）2ＣＯ3（炭酸アンモニウム）からなる群より選ばれる１種以上の無水物および／または該１種以上の水和物を挙げることができ、工程（１）においては、上記アルカリの水溶液を用いることが好ましい。アルカリ水溶液として、アンモニア水を挙げることもできる。アルカリ水溶液におけるアルカリの濃度は、通常０．５〜１０Ｍ程度、好ましくは１〜８Ｍ程度である。また、製造コストの面から、用いるアルカリとしてＮａＯＨ、ＫＯＨの無水物および／または水和物を用いることが好ましい。また、上述のアルカリを２つ以上併用してもよい。
【００３０】
工程（１）における接触の方法としては、第１水溶液にアルカリ水溶液を添加して混合する方法、アルカリ水溶液に第１水溶液を添加して混合する方法、水に第１水溶液およびアルカリ水溶液を添加して混合する方法を挙げることができる。これらの混合時には、攪拌を伴うことが好ましい。また、上記の接触の方法の中では、アルカリ水溶液に第１水溶液を添加して混合する方法は、ｐＨ変化を保ちやすい点で好ましく用いることができる。この場合、アルカリ水溶液に、第１水溶液を添加混合していくに従い、混合された液のｐＨが低下していく傾向にあるが、このｐＨが９以上、好ましくは１０以上となるように調節しながら、第１水溶液を添加するのがよい。また、第１水溶液およびアルカリ水溶液のうち、いずれか一方または両方の水溶液を４０℃〜８０℃の温度に保持しながら接触させると、より均一な組成の共沈物を得ることができ、好ましい。工程（１）においては、上記のようにして、共沈物が生成し、共沈物スラリーを得ることができる。
【００３１】
工程（２）においては、上記共沈物スラリーから、共沈物を得る。共沈物を得ることができれば、工程（２）は如何なる方法によってもよいが、操作性の観点では、ろ過などの固液分離による方法が、好ましく用いられる。共沈物スラリーを用いて、噴霧乾燥するなど、加熱して液体を揮発させる方法によっても共沈物を得ることができる。
【００３２】
工程（２）において、固液分離により共沈物を得る場合には、前記（２）の工程は、以下の（２´）の工程であることが好ましい。
（２´）該共沈物スラリーを固液分離後、洗浄、乾燥して、共沈物を得る工程。
【００３３】
工程（２´）において、洗浄することにより、固液分離後に得られる固形分にアルカリ、Ｃｌが過剰に存在する場合には、これを除去することができる。固形分を効率よく洗浄する意味では、洗浄液として水を用いることが好ましい。なお、必要に応じてアルコール、アセトンなどの水溶性有機溶媒を洗浄液に加えても良い。また、洗浄は２回以上行ってもよく、例えば、水洗浄を行った後、前記のような水溶性有機溶媒で再度洗浄することもできる。
【００３４】
工程（２´）において、洗浄後、乾燥して、共沈物を得る。乾燥は、通常、熱処理によって行うが、送風乾燥、真空乾燥等によってもよい。熱処理によって行う場合には、通常５０〜３００℃で行い、好ましくは１００℃〜２００℃程度である。
【００３５】
工程（３）において、上記により得られる共沈物とリチウム化合物とを混合して得られる混合物を焼成してリチウム複合金属酸化物、すなわち正極活物質粉末を得る。リチウム化合物としては、水酸化リチウム、塩化リチウム、硝酸リチウムおよび炭酸リチウムからなる群より選ばれる１種以上の無水物および／または該１種以上の水和物を挙げることができる。混合は、乾式混合、湿式混合のいずれによってもよいが、簡便性の観点では、乾式混合が好ましい。混合装置としては、攪拌混合、Ｖ型混合機、Ｗ型混合機、リボン混合機、ドラムミキサー、ボールミル等を挙げることができる。
【００３６】
前記焼成における保持温度は、リチウム複合金属酸化物、すなわち正極活物質粉末の平均粒径を調整する意味で重要な因子である。通常、保持温度が高くなればなるほど、平均粒径は大きくなる傾向にある。保持温度としては、６５０℃以上９００℃以下の範囲であることが好ましい。前記保持温度で保持する時間は、通常０．１〜２０時間であり、好ましくは０．５〜８時間である。前記保持温度までの昇温速度は、通常５０℃〜４００℃／時間であり、前記保持温度から室温までの降温速度は、通常１０℃〜４００℃／時間である。また、焼成の雰囲気としては、大気、酸素、窒素、アルゴンまたはそれらの混合ガスを用いることができるが、大気雰囲気が好ましい。
【００３７】
前記焼成の際に、混合物は、フッ化アンモニウムやホウ酸などの反応促進剤を含有していてもよい。反応促進剤として、より具体的には、ＮａＣｌ、ＫＣｌ、ＮＨ4Ｃｌなどの塩化物、ＬｉＦ、ＮａＦ、ＫＦ、ＨＮ4Ｆなどのフッ化物、ホウ酸、好ましくは前記塩化物を挙げることができ、より好ましくはＫＣｌである。混合物が反応促進剤を含有することで、混合物の焼成時の反応性を向上させ、得られるリチウム複合金属酸化物、すなわち正極活物質粉末の平均粒径を調整することが可能な場合がある。通常、焼成の保持温度が同じ場合には、混合物における反応促進剤の含有量が多くなればなるほど、平均粒径は大きくなる傾向にある。また、反応促進剤を２種以上併用することもできる。反応促進剤は、共沈物とリチウム化合物との混合時に、添加して混合すればよい。また、反応促進剤は、リチウム複合金属酸化物に残留していてもよいし、洗浄、蒸発等により除去されていてもよい。
【００３８】
また、前記焼成後において、得られるリチウム複合金属酸化物、すなわち正極活物質粉末を、ボールミルやジェットミルなどを用いて粉砕してもよい。粉砕によって、正極活物質粉末の平均粒径を調整することが可能な場合がある。また、粉砕と焼成を２回以上繰り返してもよい。また、正極活物質粉末は必要に応じて洗浄あるいは分級することもできる。このようにして、本発明における正極活物質粉末を得ることができる。
【００３９】
＜導電剤＞
本発明において、導電剤は、炭素材料であることが好ましい。炭素材料としては、黒鉛あるいは非黒鉛炭素材料などを挙げることができ、単一成分または混合成分からなっていてもよい。導電剤のかさ密度は０．０１〜１．３ｇ／ｃｍ３であることが好ましい。ここで、かさ密度は、メスシリンダーに定めた重量の導電剤を投入して、タップすることなく、粒子および粒子間空隙の合計体積を読み取り、前記導電剤重量を前記合計体積で除して得られる密度であり、例えば、株式会社セイシン企業製のマルチテスターＭＴ−１００１を用いて求めることもできる。導電剤のかさ密度を前記の範囲にすることで、得られる二次電池の放電容量を容易により高めることが可能となる。
黒鉛として、具体的には、天然黒鉛、人造黒鉛等の通常用いられている黒鉛を挙げることができる。
非黒鉛炭素材料としては、カーボンブラック、アセチレンブラックなどを挙げることができる。また、繊維状炭素材料を用いてもよい。繊維状炭素材料として、具体的には、黒鉛化炭素繊維、カーボンナノチューブを挙げることができる。カーボンナノチュ−ブは、シングルウォール、マルチウォールのいずれでもよい。繊維状炭素材料は、市販されているものを、適宜、粉砕して用いてもよい。粉砕は、乾式、湿式のいずれによってもよく、乾式粉砕としては、ボールミル、ロッキングミル、遊星ボールミルによる粉砕が挙げられ、湿式粉砕としては、ボールミル、デイスパ−マットによる粉砕が挙げられる。
【００４０】
＜バインダー＞
本発明の正極合剤において、バインダーとしては、熱可塑性樹脂を用いることができ、具体的には、ポリフッ化ビニリデン（以下、ＰＶｄＦともいう。）、ポリテトラフルオロエチレン（以下、ＰＴＦＥともいう）、四フッ化エチレン・六フッ化プロピレン・フッ化ビニリデン系共重合体、六フッ化プロピレン・フッ化ビニリデン系共重合体、四フッ化エチレン・パーフルオロビニルエーテル系共重合体などのフッ素樹脂、ポリエチレン、ポリプロピレンなどのポリオレフィン樹脂等が挙げられる。好ましいバインダーは、ポリフッ化ビニリデンである。また、これらの二種以上を混合して用いてもよい。また、バインダーとしてフッ素樹脂およびポリオレフィン樹脂を用いることによって、集電体との結着性により優れた正極合剤を得ることができ、好ましい。なお、バインダーは、後述の溶剤に溶解または分散させて用いることができる。
【００４１】
本発明において、バインダーは、そのガラス転移点が、−３０〜−４０℃であることが望ましい。前記範囲のガラス転移点のバインダーを使用することで、電極の室温での柔軟性が向上し、電極のハンドリング性が向上する。
【００４２】
＜溶剤＞
また、本発明の正極合剤における溶剤としては、Ｎ，Ｎ―ジメチルアミノプロピルアミン、ジエチレントリアミン、Ｎ，Ｎ―ジメチルホルムアミド（以下、ＤＭＦともいう）等のアミン系溶剤、テトラヒドロフラン）等のエーテル系溶剤、メチルエチルケトン等のケトン系溶剤、酢酸メチル等のエステル系溶剤、ジメチルアセトアミド、１−メチル−２−ピロリドン（以下、ＮＭＰともいう）等のアミド系溶剤、
ジメチルスルホキシド（以下、ＤＭＳＯ）等が挙げられる。
【００４３】
中でも、比重が０．９３５〜１．２００ｇ／ｃｍ３の範囲の溶剤が操作性の観点で好ましい。このような溶剤としては、ジエチレントリアミン（ｂｐは１９９−２０９℃、Ｆｐは９４℃、ｄは０．９５５である）、Ｎ，Ｎ−ジメチルホルムアミド（ｂｐは１５３℃、Ｆｐは５７℃、ｄは０．９４４である）、ジメチルアセトアミド（ｂｐは１６４．５−１６６℃、Ｆｐは７０℃、ｄは０．９３７である）、１−メチル−２−ピロリドン（ｂｐは２０４℃、Ｆｐは８６℃、ｄは１．０２８である）、およびジメチルスルホキシド（ｂｐは１８９℃、Ｆｐは８５℃、ｄは１．１０１である）等を挙げることができる。ここで、ｂｐは沸点、Ｆｐは引火点、ｄは比重（ｇ／ｃｍ３）を表す。
【００４４】
＜正極合剤の製造方法＞
次に、本発明の正極合剤を製造する方法について説明する。本発明の電極合剤は、平均粒径が０．０５μm以上１μm以下の粒子から構成されるタップ密度が０．８〜３．０ｇ／ｃｍ３の正極活物質粉末１００重量部とそれに対して、導電剤０．５〜２０重量部、バインダー０．５〜１０重量部および溶剤１０〜１２０重量部を、後述の手法により混合・混練することにより製造できる。
【００４５】
すなわち、上記の正極活物質粉末、導電剤、バインダーおよび溶剤を用いて、通常の混合機により、まず予備混合を行い、この予備混合品について、薄膜旋回式高速攪拌機により、混合・混練することにより、得ることができる。薄膜旋回式高速攪拌機とは、円筒形の容器と、該容器の内面近傍を回転する複数の孔が形成された円筒部からなる回転ホイールとを備えた撹拌機のことであり、回転ホイール内に、前記予備混合品を入れ、前記回転ホイールの回転により生じる遠心力により、前記予備混合品が複数の孔を通過して容器の内壁に移動し、回転ホイールと容器内壁の間で、予備混合品は回転ホイールの回転によるせん断力により、混合・混練される。
【００４６】
前記予備混合においては、正極活物質粉末と導電剤とバインダーと溶剤とを一括混合してもよいし、溶剤にバインダー、正極活物質粉末、導電剤を順に混合してもよい。この順は特に限定されないし、正極活物質粉末および導電剤の混合物を、徐々に加えるなどしてもよい。また、溶剤とバインダーを予備混合前に混合していてもよい。上記のように、予備混合は、一括混合されてもよいし、逐次混合されてもよい。
【００４７】
バインダーおよび溶剤の重量に対するバインダーの重量割合は、１〜２０重量％であることが取り扱いの上で好ましい。
【００４８】
＜正極＞
上記の正極合剤を用いて、これを集電体に塗布して、乾燥して、正極を得ることができる。前記集電体（以下、正極集電体ともいう。）としては、Ａｌ、Ｎｉ、ステンレスなどを用いることができるが、薄膜に加工しやすく、安価であるという点でＡｌが好ましい。また、正極合剤を正極集電体に塗布して、溶媒除去した後プレスするなどして固着してもよい。正極合剤を正極集電体に塗布する方法としては、例えば、ダイ塗工法、スクリーン塗工法、カーテン塗工法、ナイフ塗工法、グラビア塗工法、静電スプレー法等が挙げられる。
【００４９】
＜非水電解質二次電池＞
次に、上記正極を有する非水電解質二次電池について、説明する。非水電解質二次電池は、正極と、負極と、電解質を有し、さらに必要に応じてセパレータを有する。該電池の例としてリチウム二次電池を挙げて説明する。
リチウム二次電池は、上述の正極、セパレータ、および負極を、積層または積層・巻回することにより得られる電極群を、電池缶などの電池ケース内に収納した後、電解質を含有する有機溶媒からなる電解液を含浸させて製造することができる。
【００５０】
前記の電極群の形状としては、例えば、該電極群を巻回の軸と垂直方向に切断したときの断面が、円、楕円、長方形、角がとれたような長方形等となるような形状を挙げることができる。また、電池の形状としては、例えば、ペーパー型、コイン型、円筒型、角型などの形状を挙げることができる。
【００５１】
＜負極＞
前記負極は、正極よりも低い電位でリチウムイオンのドープ・脱ドープが可能であればよく、負極材料を含む負極合剤が負極集電体に担持されてなる電極、または負極材料単独からなる電極を挙げることができる。負極材料としては、炭素材料、カルコゲン化合物（酸化物、硫化物など）、窒化物、金属または合金で、正極よりも低い電位でリチウムイオンのドープ・脱ドープが可能な材料が挙げられる。また、これらの負極材料を混合して用いてもよい。
【００５２】
前記の負極材料につき、以下に例示する。前記炭素材料として、具体的には、天然黒鉛、人造黒鉛等の黒鉛、コークス類、カーボンブラック、熱分解炭素類、炭素繊維、有機高分子化合物焼成体などを挙げることができる。前記酸化物として、具体的には、ＳｉＯ2、ＳｉＯなど式ＳｉＯx（ここで、ｘは正の実数）で表されるケイ素の酸化物、ＴｉＯ2、ＴｉＯなど式ＴｉＯx（ここで、ｘは正の実数）で表されるチタンの酸化物、Ｖ2Ｏ5、ＶＯ2など式ＶＯx（ここで、ｘは正の実数）で表されるバナジウムの酸化物、Ｆｅ3Ｏ4、Ｆｅ2Ｏ3、ＦｅＯなど式ＦｅＯx（ここで、ｘは正の実数）で表される鉄の酸化物、ＳｎＯ2、ＳｎＯなど式ＳｎＯx（ここで、ｘは正の実数）で表されるスズの酸化物、ＷＯ3、ＷＯ2など一般式ＷＯx（ここで、ｘは正の実数）で表されるタングステンの酸化物、Ｌｉ4Ｔｉ5Ｏ12、ＬｉＶＯ2（たとえばＬｉ1.1Ｖ0.9Ｏ2）などのリチウムとチタンおよび／またはバナジウムとを含有する複合金属酸化物などを挙げることができる。前記硫化物として、具体的には、Ｔｉ2Ｓ3、ＴｉＳ2、ＴｉＳなど式ＴｉＳx（ここで、ｘは正の実数）で表されるチタンの硫化物、Ｖ3Ｓ4、ＶＳ2、ＶＳなど式ＶＳx（ここで、ｘは正の実数）で表されるバナジウムの硫化物、Ｆｅ3Ｓ4、ＦｅＳ2、ＦｅＳなど式ＦｅＳx（ここで、ｘは正の実数）で表される鉄の硫化物、Ｍｏ2Ｓ3、ＭｏＳ2など式ＭｏＳx（ここで、ｘは正の実数）で表されるモリブデンの硫化物、ＳｎＳ2、ＳｎＳなど式ＳｎＳx（ここで、ｘは正の実数）で表されるスズの硫化物、ＷＳ2など式ＷＳx（ここで、ｘは正の実数）で表されるタングステンの硫化物、Ｓｂ2Ｓ3など式ＳｂＳx（ここで、ｘは正の実数）で表されるアンチモンの硫化物、Ｓｅ5Ｓ3、ＳｅＳ2、ＳｅＳなど式ＳｅＳx（ここで、ｘは正の実数）で表されるセレンの硫化物などを挙げることができる。前記窒化物として、具体的には、Ｌｉ3Ｎ、Ｌｉ3-xＡxＮ（ここで、ＡはＮｉおよび／またはＣｏであり、０＜ｘ＜３である。）などのリチウム含有窒化物を挙げることができる。これらの炭素材料、酸化物、硫化物、窒化物は、併用して用いてもよく、結晶質または非晶質のいずれでもよい。また、これらの炭素材料、酸化物、硫化物、窒化物は、主に、負極集電体に担持して、電極として用いられる。
【００５３】
また、前記金属として、具体的には、リチウム金属、シリコン金属、スズ金属が挙げられる。また、前記合金としては、Ｌｉ−Ａｌ、Ｌｉ−Ｎｉ、Ｌｉ−Ｓｉなどのリチウム合金、Ｓｉ−Ｚｎなどのシリコン合金、Ｓｎ−Ｍｎ、Ｓｎ−Ｃｏ、Ｓｎ−Ｎｉ、Ｓｎ−Ｃｕ、Ｓｎ−Ｌａなどのスズ合金のほか、Ｃｕ2Ｓｂ、Ｌａ3Ｎｉ2Ｓｎ7などの合金を挙げることもできる。これらの金属、合金は、主に、単独で電極として用いられる（例えば箔状で用いられる）。
【００５４】
上記負極材料の中で、電位平坦性が高い、平均放電電位が低い、サイクル性が良いなどの観点からは、天然黒鉛、人造黒鉛等の黒鉛を主成分とする炭素材料が好ましく用いられる。炭素材料の形状としては、例えば天然黒鉛のような薄片状、メソカーボンマイクロビーズのような球状、黒鉛化炭素繊維のような繊維状、または微粉末の凝集体などのいずれでもよい。
【００５５】
前記の負極合剤は、必要に応じて、バインダーを含有してもよい。バインダーとしては、熱可塑性樹脂を挙げることができ、具体的には、ポリフッ化ビニリデン、熱可塑性ポリイミド、カルボキシメチルセルロース（以下、ＣＭＣともいう。）、ポリエチレン、ポリプロピレンなどを挙げることができる。
【００５６】
前記の負極集電体としては、Ｃｕ、Ｎｉ、ステンレスなどを挙げることができ、リチウムと合金を作り難い点、薄膜に加工しやすいという点で、Ｃｕを用いればよい。該負極集電体に負極合剤を担持させる方法としては、正極の場合と同様であり、加圧成型による方法、溶媒などを用いてペースト化し負極集電体上に塗布、乾燥後プレスし圧着する方法等が挙げられる。
【００５７】
＜セパレータ＞
セパレータは、好ましくは、熱可塑性樹脂を含有する多孔質フィルムを有する。非水電解質二次電池においては、通常、正極−負極間の短絡等が原因で電池内に異常電流が流れた際に、電流を遮断して、過大電流が流れることを阻止（シャットダウン）する機能を有することが好ましい。ここで、シャットダウンは、通常の使用温度を越えた場合に、セパレータにおける多孔質フィルムの微細孔を閉塞することによりなされる。そしてシャットダウンした後、ある程度の高温まで電池内の温度が上昇しても、その温度により破膜することなく、シャットダウンした状態を維持することが好ましい。かかるセパレータとしては、耐熱多孔層と多孔質フィルムとが積層されてなる積層フィルムが挙げられ、該フィルムをセパレータとして用いることにより、本発明における二次電池の耐熱性をより高めることが可能となる。ここで、耐熱多孔層は、多孔質フィルムの両面に積層されていてもよい。
【００５８】
以下、前記の耐熱多孔層と多孔質フィルムとが積層されてなる積層フィルムについて説明する。前記積層フィルムにおいて、耐熱多孔層は、多孔質フィルムよりも耐熱性の高い層であり、該耐熱多孔層は、無機粉末から形成されていてもよいし、耐熱樹脂を含有していてもよい。耐熱多孔層が、耐熱樹脂を含有することにより、塗工などの容易な手法で、耐熱多孔層を形成することができる。耐熱樹脂としては、ポリアミド、ポリイミド、ポリアミドイミド、ポリカーボネート、ポリアセタール、ポリサルホン、ポリフェニレンサルファイド、ポリエーテルケトン、芳香族ポリエステル、ポリエーテルサルホン、ポリエーテルイミドを挙げることができ、耐熱性をより高める観点で、ポリアミド、ポリイミド、ポリアミドイミド、ポリエーテルサルホン、ポリエーテルイミドが好ましく、より好ましくは、ポリアミド、ポリイミド、ポリアミドイミドである。さらにより好ましくは、芳香族ポリアミド（パラ配向芳香族ポリアミド、メタ配向芳香族ポリアミド）、芳香族ポリイミド、芳香族ポリアミドイミド等の含窒素芳香族重合体であり、とりわけ好ましくは芳香族ポリアミド、製造面で、特に好ましいのは、パラ配向芳香族ポリアミド（以下、「パラアラミド」ということがある。）である。また、耐熱樹脂として、ポリ−４−メチルペンテン−１、環状オレフィン系重合体を挙げることもできる。これらの耐熱樹脂を用いることにより、積層フィルムの耐熱性、すなわち、積層フィルムの熱破膜温度をより高めることができる。これらの耐熱樹脂のうち、含窒素芳香族重合体を用いる場合には、その分子内の極性によるためか、電解液との相性、すなわち、耐熱多孔層における保液性も向上する場合があり、非水電解質二次電池製造時における電解液の含浸の速度も高く、非水電解質二次電池の充放電容量もより高まる。
【００５９】
かかる積層フィルムの熱破膜温度は、耐熱樹脂の種類に依存し、使用場面、使用目的に応じ、選択使用される。より具体的には、耐熱樹脂として、上記含窒素芳香族重合体を用いる場合は４００℃程度に、また、ポリ−４−メチルペンテン−１を用いる場合は２５０℃程度に、環状オレフィン系重合体を用いる場合は３００℃程度に、夫々、熱破膜温度をコントロールすることができる。また、耐熱多孔層が、無機粉末からなる場合には、熱破膜温度を、例えば、５００℃以上にコントロールすることも可能である。
【００６０】
上記パラアラミドは、パラ配向芳香族ジアミンとパラ配向芳香族ジカルボン酸ハライドの縮合重合により得られるものであり、アミド結合が芳香族環のパラ位またはそれに準じた配向位（例えば、４，４’−ビフェニレン、１，５−ナフタレン、２，６−ナフタレン等のような反対方向に同軸または平行に延びる配向位）で結合される繰り返し単位から実質的になるものである。具体的には、ポリ（パラフェニレンテレフタルアミド）、ポリ（パラベンズアミド）、ポリ（４，４’−ベンズアニリドテレフタルアミド）、ポリ（パラフェニレン−４，４’−ビフェニレンジカルボン酸アミド）、ポリ（パラフェニレン−２，６−ナフタレンジカルボン酸アミド）、ポリ（２−クロロ−パラフェニレンテレフタルアミド）、パラフェニレンテレフタルアミド／２，６−ジクロロパラフェニレンテレフタルアミド共重合体等のパラ配向型またはパラ配向型に準じた構造を有するパラアラミドが例示される。
【００６１】
前記の芳香族ポリイミドとしては、芳香族の二酸無水物とジアミンの縮重合で製造される全芳香族ポリイミドが好ましい。該二酸無水物の具体例としては、ピロメリット酸二無水物、３，３’，４，４’−ジフェニルスルホンテトラカルボン酸二無水物、３，３’，４，４’−ベンゾフェノンテトラカルボン酸二無水物、２，２’−ビス（３，４―ジカルボキシフェニル）ヘキサフルオロプロパン、３，３’，４，４’−ビフェニルテトラカルボン酸二無水物などがあげられる。該ジアミンの具体例としては、オキシジアニリン、パラフェニレンジアミン、ベンゾフェノンジアミン、３，３’−メチレンジアニリン、３，３’−ジアミノベンソフェノン、３，３’−ジアミノジフェニルスルフォン、１，５’−ナフタレンジアミンなどがあげられる。また、溶媒に可溶なポリイミドが好適に使用できる。このようなポリイミドとしては、例えば、３，３’，４，４’−ジフェニルスルホンテトラカルボン酸二無水物と、芳香族ジアミンとの重縮合物のポリイミドが挙げられる。
【００６２】
前記の芳香族ポリアミドイミドとしては、芳香族ジカルボン酸および芳香族ジイソシアネートを用いてこれらの縮合重合から得られるもの、芳香族二酸無水物および芳香族ジイソシアネートを用いてこれらの縮合重合から得られるものが挙げられる。芳香族ジカルボン酸の具体例としてはイソフタル酸、テレフタル酸などが挙げられる。また芳香族二酸無水物の具体例としては無水トリメリット酸などが挙げられる。芳香族ジイソシアネートの具体例としては、４，４’−ジフェニルメタンジイソシアネート、２，４−トリレンジイソシアネート、２，６−トリレンジイソシアネート、オルソトリランジイソシアネート、ｍ−キシレンジイソシアネートなどが挙げられる。
【００６３】
また、イオン透過性をより高める意味で、耐熱多孔層の厚みは、１μｍ以上１０μｍ以下、さらには１μｍ以上５μｍ以下、特に１μｍ以上４μｍ以下という薄い耐熱多孔層であることが好ましい。また、耐熱多孔層は微細孔を有し、その孔のサイズ（直径）は通常３μｍ以下、好ましくは１μｍ以下である。また、耐熱多孔層が、耐熱樹脂を含有する場合には、さらに、耐熱多孔層は、後述のフィラーを含有することもできる。
【００６４】
前記積層フィルムにおいて、多孔質フィルムは、微細孔を有し、シャットダウン機能を有することが好ましい。この場合、多孔質フィルムは、熱可塑性樹脂を含有する。多孔質フィルムにおける微細孔のサイズは通常３μｍ以下、好ましくは１μｍ以下である。多孔質フィルムの空孔率は、通常３０〜８０体積％、好ましくは４０〜７０体積％である。非水電解質二次電池において、通常の使用温度を越えた場合には、熱可塑性樹脂を含有する多孔質フィルムは、それを構成する熱可塑性樹脂の軟化により、微細孔を閉塞することができる。
【００６５】
前記熱可塑性樹脂は、非水電解質二次電池における電解液に溶解しないものを選択すればよい。具体的には、ポリエチレン、ポリプロピレンなどのポリオレフィン樹脂、熱可塑性ポリウレタン樹脂を挙げることができ、これらの２種以上の混合物を用いてもよい。より低温で軟化してシャットダウンさせる意味で、ポリエチレンを含有することが好ましい。ポリエチレンとして、具体的には、低密度ポリエチレン、高密度ポリエチレン、線状ポリエチレン等のポリエチレンを挙げることができ、分子量が１００万以上の超高分子量ポリエチレンを挙げることもできる。多孔質フィルムの突刺し強度をより高める意味では、該フィルムを構成する熱可塑性樹脂は、少なくとも超高分子量ポリエチレンを含有することが好ましい。また、多孔質フィルムの製造面において、熱可塑性樹脂は、低分子量（重量平均分子量１万以下）のポリオレフィンからなるワックスを含有することが好ましい場合もある。
【００６６】
また、積層フィルムにおける多孔質フィルムの厚みは、通常、３〜３０μｍであり、さらに好ましくは３〜２５μｍである。また、本発明において、積層フィルムの厚みとしては、通常５μｍ以上４０μｍ以下、好ましくは、５μｍ以上２０μｍ以下である。また、耐熱多孔層の厚みをＡ（μｍ）、多孔質フィルムの厚みをＢ（μｍ）としたときには、Ａ／Ｂの値が、０．１以上１以下であることが好ましい。
【００６７】
また、耐熱多孔層が、耐熱樹脂を含有する場合には、耐熱多孔層は、１種以上のフィラーを含有していてもよい。フィラーは、その材質として、有機粉末、無機粉末またはこれらの混合物のいずれから選ばれるものであってもよい。フィラーを構成する粒子は、その平均粒子径が、０．０１μｍ以上１μｍ以下であることが好ましい。
【００６８】
前記有機粉末としては、例えば、スチレン、ビニルケトン、アクリロニトリル、メタクリル酸メチル、メタクリル酸エチル、グリシジルメタクリレート、グリシジルアクリレート、アクリル酸メチル等の単独あるいは２種類以上の共重合体、ポリテトラフルオロエチレン、４フッ化エチレン−６フッ化プロピレン共重合体、４フッ化エチレン−エチレン共重合体、ポリビニリデンフルオライド等のフッ素系樹脂；メラミン樹脂；尿素樹脂；ポリオレフィン；ポリメタクリレート等の有機物からなる粉末が挙げられる。該有機粉末は、単独で用いてもよいし、２種以上を混合して用いることもできる。これらの有機粉末の中でも、化学的安定性の点で、ポリテトラフルオロエチレン粉末が好ましい。
【００６９】
前記無機粉末としては、例えば、金属酸化物、金属窒化物、金属炭化物、金属水酸化物、炭酸塩、硫酸塩等の無機物からなる粉末が挙げられ、これらの中でも、導電性の低い無機物からなる粉末が好ましく用いられる。具体的に例示すると、アルミナ、シリカ、二酸化チタン、または炭酸カルシウム等からなる粉末が挙げられる。該無機粉末は、単独で用いてもよいし、２種以上を混合して用いることもできる。これらの無機粉末の中でも、化学的安定性の点で、アルミナ粉末が好ましい。ここで、フィラーを構成する粒子のすべてがアルミナ粒子であることがより好ましく、さらにより好ましいのは、フィラーを構成する粒子のすべてがアルミナ粒子であり、その一部または全部が略球状のアルミナ粒子である実施形態である。因みに、耐熱多孔層が、無機粉末から形成される場合には、上記例示の無機粉末を用いればよく、必要に応じてバインダーと混ぜて用いればよい。
【００７０】
耐熱多孔層が耐熱樹脂を含有する場合のフィラーの含有量としては、フィラーの材質の比重にもよるが、例えば、フィラーを構成する粒子のすべてがアルミナ粒子である場合には、耐熱多孔層の総重量を１００としたとき、フィラーの重量は、通常５以上９５以下であり、２０以上９５以下であることが好ましく、より好ましくは３０以上９０以下である。これらの範囲は、フィラーの材質の比重により、適宜設定できる。
【００７１】
フィラーの形状については、略球状、板状、柱状、針状、ウィスカー状、繊維状等が挙げられ、いずれの粒子も用いることができるが、均一な孔を形成しやすいことから、略球状粒子であることが好ましい。略球状粒子としては、粒子のアスペクト比（粒子の長径／粒子の短径）が１以上１．５以下の範囲の値である粒子が挙げられる。粒子のアスペクト比は、電子顕微鏡写真により測定することができる。
【００７２】
本発明において、セパレータは、イオン透過性との観点から、ガーレー法による透気度において、透気度が５０〜３００秒／１００ｃｃであることが好ましく、５０〜２００秒／１００ｃｃであることがさらに好ましい。また、セパレータの空孔率は、通常３０〜８０体積％、好ましくは４０〜７０体積％である。セパレータは空孔率の異なるセパレータを積層したものであってもよい。
【００７３】
＜電解液＞
二次電池において、電解液は、通常、電解質を含有する有機溶媒からなる。電解質としては、ＬｉＣｌＯ4、ＬｉＰＦ6、ＬｉＡｓＦ6、ＬｉＳｂＦ6、ＬＩＢＦ4、ＬｉＣＦ3ＳＯ3、ＬｉＮ（ＳＯ2ＣＦ3）2、ＬｉＮ（ＳＯ2Ｃ2Ｆ5）2、ＬｉＮ（ＳＯ2ＣＦ3）（ＣＯＣＦ3）、Ｌｉ（Ｃ4Ｆ9ＳＯ3）、ＬｉＣ（ＳＯ2ＣＦ3）3、Ｌｉ2Ｂ10Ｃｌ10、ＬｉＢＯＢ（ここで、ＢＯＢは、bis(oxalato)borateのことである。）、低級脂肪族カルボン酸リチウム塩、ＬｉＡｌＣｌ4などのリチウム塩が挙げられ、これらの２種以上の混合物を使用してもよい。リチウム塩として、通常、これらの中でもフッ素を含むＬｉＰＦ6、ＬｉＡｓＦ6、ＬｉＳｂＦ6、ＬｉＢＦ4、ＬｉＣＦ3ＳＯ3、ＬｉＮ（ＳＯ2ＣＦ3）2およびＬｉＣ（ＳＯ2ＣＦ3）3からなる群から選ばれた少なくとも１種を含むものを用いる。
【００７４】
また前記電解液において、有機溶媒としては、例えばプロピレンカーボネート、エチレンカーボネート、ジメチルカーボネート、ジエチルカーボネート、エチルメチルカーボネート、４−トリフルオロメチル−１，３−ジオキソラン−２−オン、１，２−ジ（メトキシカルボニルオキシ）エタンなどのカーボネート類；１，２−ジメトキシエタン、１，３−ジメトキシプロパン、ペンタフルオロプロピルメチルエーテル、２，２，３，３−テトラフルオロプロピルジフルオロメチルエーテル、テトラヒドロフラン、２−メチルテトラヒドロフランなどのエーテル類；ギ酸メチル、酢酸メチル、γ−ブチロラクトンなどのエステル類；アセトニトリル、ブチロニトリルなどのニトリル類；Ｎ，Ｎ−ジメチルホルムアミド、Ｎ，Ｎ−ジメチルアセトアミドなどのアミド類；３−メチル−２−オキサゾリドンなどのカーバメート類；スルホラン、ジメチルスルホキシド、１，３−プロパンサルトンなどの含硫黄化合物、または上記の有機溶媒にさらにフッ素置換基を導入したものを用いることができるが、通常はこれらのうちの二種以上を混合して用いる。中でもカーボネート類を含む混合溶媒が好ましく、環状カーボネートと非環状カーボネート、または環状カーボネートとエーテル類の混合溶媒がさらに好ましい。環状カーボネートと非環状カーボネートの混合溶媒としては、動作温度範囲が広く、負荷特性に優れ、かつ負極の活物質として天然黒鉛、人造黒鉛等の黒鉛材料を用いた場合でも難分解性であるという点で、エチレンカーボネート、ジメチルカーボネートおよびエチルメチルカーボネートを含む混合溶媒が好ましい。また、特に優れた安全性向上効果が得られる点で、ＬｉＰＦ6等のフッ素を含むリチウム塩およびフッ素置換基を有する有機溶媒を含む電解液を用いることが好ましい。ペンタフルオロプロピルメチルエーテル、２，２，３，３−テトラフルオロプロピルジフルオロメチルエーテル等のフッ素置換基を有するエーテル類とジメチルカーボネートとを含む混合溶媒は、大電流放電特性にも優れており、さらに好ましい。
【００７５】
＜固体電解質＞
上記の電解液の代わりに固体電解質を用いてもよい。固体電解質としては、例えばポリエチレンオキサイド系の高分子化合物、ポリオルガノシロキサン鎖もしくはポリオキシアルキレン鎖の少なくとも一種以上を含む高分子化合物などの有機系高分子電解質を用いることができる。また、高分子化合物に非水電解質溶液を保持させた、いわゆるゲルタイプのものを用いることもできる。またＬｉ2Ｓ−ＳｉＳ2、Ｌｉ2Ｓ−ＧｅＳ2、Ｌｉ2Ｓ−Ｐ2Ｓ5、Ｌｉ2Ｓ−Ｂ2Ｓ3、Ｌｉ2Ｓ−ＳｉＳ2−Ｌｉ3ＰＯ4、Ｌｉ2Ｓ−ＳｉＳ2−Ｌｉ2ＳＯ4などの硫化物を含む無機系固体電解質を用いてもよい。これら固体電解質を用いて、安全性をより高めることができることがある。また、本発明の非水電解質二次電池において、固体電解質を用いる場合には、固体電解質がセパレータの役割を果たす場合もあり、その場合には、セパレータを必要としないこともある。
【実施例】
【００７６】
以下、本発明を実施例によりさらに詳細に説明する。なお、特に断らない限り、各粉末における粒度分布測定、ＢＥＴ比表面積の測定など各種評価は下記の方法により行った。
【００７７】
（１）正極活物質粉末の平均粒径測定
正極活物質粉末について、レーザー回折式粒度分布測定装置（型式：マスターサイザー２０００、マルバーン社製）を用いて、Ｄ５０（μｍ）を測定し、この値を平均粒径とした。
（２）黒鉛粉末の平均粒径測定
黒鉛粉末のそれぞれについて、レーザー回折式粒度分布測定装置（型式：マスターサイザー２０００、マルバーン社製）を用いて、Ｄ５０（μｍ）を測定し、この値を平均粒径とした。
【００７８】
（３）ＢＥＴ比表面積の測定
粉末１ｇを窒素気流中１５０℃、１５分間乾燥した後、マイクロメトリックス製フローソーブＩＩ２３００を用いて測定した。
【００７９】
（４）正極活物質粉末の粉末Ｘ線回折測定
正極活物質粉末の粉末Ｘ線回折測定は株式会社リガク製ＲＩＮＴ２５００ＴＴＲ型を用いて行った。測定は、粉末を専用の基板に充填し、ＣｕＫα線源を用いて、回折角２θ＝１０°〜９０°の範囲にて行い、粉末Ｘ線回折図形を得て、結晶構造を同定した。
【００８０】
実施例１
（正極の作製）
正極用粉末における正極活物質粉末（Ｌｉ１．３（Ｎｉ０．４１Ｍｎ０．４９Ｆｅ０．１０）Ｏ２で表されるリチウム複合金属酸化物、α−ＮａＦｅＯ2型結晶構造）として、平均粒径が０．２μｍで、タップ密度１．８ｇ／ｃｍ３のものを用いた。
正極用粉末における導電剤として、平均粒径が０．０５μｍの非黒鉛炭素材料（アセチレンブラック、電気化学工業株式会社製、商品名デンカブラックＨＳ１００）を用いた。この炭素材料のかさ密度は０．１５ｇ／ｃｍ３であった。
バインダーとして、ＰＶｄＦを用いた。
溶剤として、ＮＭＰを用いた。
集電体（正極集電体）として、厚さ２０μｍのＡｌ箔を用いた。
【００８１】
２００ｍｌのＳＵＳ製広口容器に、ＰＶｄＦ１０重量％／ＮＭＰ９０重量％の溶液５０重量部、ＮＭＰ５５重量部を投入し混合した。次いで正極活物質粉末１００重量部、非黒鉛炭素材料５重量部をさらに追加して予備混合して予備混合品を調整した。予備混合装置にはディスパーマット（VMA-GETZMANN GMBH製、商品名DISPERMAT CN10F2）を用いた。得られた予備混合品の粘度は、２８０００ｍＰａ・ｓであった。
【００８２】
予備混合品９０ｍｌについて、薄膜旋回式高速攪拌機を用いて、混合・混練して、正極合剤を得た。薄膜旋回式高速攪拌機としては、プライミクス（株）製のＴ．Ｋ．フィルミックス５６−５０型を用いた。回転ホイールの回転条件は、周速３５ｍ／ｓ、３０秒間とした。得られた正極合剤の粘度は、１２０００ｍＰａ・ｓであった。
【００８３】
この正極合剤を、厚さ１５μｍのアルミ箔の両面に塗工、乾燥して、正極を得た。乾燥後、アルミ箔の片面には正極合剤が１６．５ｍｇ／ｃｍ２の割合で塗工されていた。これを所定の厚みにロールプレス機で厚密化後、アルミニウム製のリードを溶接した。
【００８４】
（負極の作製）
次に、負極活物質として、天然黒鉛および人造黒鉛を用い、バインダーとしてＣＭＣを用いて、天然黒鉛：人造黒鉛：バインダーの重量比が、５８．８：３９．２：２の割合になるように秤量し、溶媒である水中で混合・混練して、負極合剤ペーストを得た。混合・混練には、ディスパーマット（VMA-GETZMANN GMBH製、商品名DISPERMAT CN10F2）を用いた。混合・混練の際には、粘度が１０００〜３０００ｍＰａ・ｓになるように水を適量添加した。
【００８５】
この負極合剤を厚さ１０μｍの銅箔の両面に塗工、乾燥して、負極を得た。乾燥後、銅箔の片面には負極合剤が７．５ｍｇ／ｃｍ２の割合で塗工されていた。これを所定の厚みにロールプレス機で厚密化後、銅製のリードを溶接した。
【００８６】
電解液としては、エチレンカーボネート（以下、ＥＣともいう）とジメチルカーボネート（以下、ＤＭＣともいう）とエチルメチルカーボネート（以下、ＥＭＣともいう）との１６：１０：７４（体積比）混合有機溶媒に、電解質であるＬｉＰＦ6を１．３モル／リットルとなるように溶解したもの（以下、ＬｉＰＦ6／ＥＣ＋ＤＭＣ＋ＥＭＣともいう）を調整した。
【００８７】
上記の正極、負極をポリプロピレン製多孔質セパレータを介して積層し、渦巻状に巻回し、電池サイズ長さ６２ｍｍ、幅３５ｍｍ、厚さ３．６ｍｍの電極群を作製し、これをアルミラミネート製の電池容器に挿入した。この電極群を挿入した電池容器に、非水電解液（ＬｉＰＦ6／ＥＣ＋ＤＭＣ＋ＥＭＣ）を所定量注液して、設計容量６００ｍＡｈの非水電解質二次電池を製造した。ここで設計容量６００ｍＡｈとは、０．２Ｃレートで放電したときの放電容量が６００ｍＡｈとなるように設計したことを意味する。
【００８８】
比較例１
実施例１の正極にかえて、タップ密度が、２．０ｇ／ｃｍ3でかつ平均粒径が３．０μｍのＬｉＣｏＯ２（日本化学工業（株）製、商品名セルシード）を用いた以外は、同様にして正極合剤を作製した。この正極合剤の粘度は、２０００ｍＰａ・ｓであった。
【００８９】
この正極合剤を用いて、実施例１と同様にして正極を得て、実施例１と同様にして設計容量６００ｍＡｈの非水電解質二次電池を製造した。
【００９０】
比較例２
実施例１における予備混合品を、そのまま正極合剤として用いた以外は、実施例１と同様にして、設計容量６００ｍＡｈの非水電解質二次電池を製造した。
【００９１】
（非水電解質二次電池の評価）
非水電解質二次電池を用いて、２５℃保持下、以下に示す条件で放電レート試験を実施した。放電レート試験は、放電時の放電電流を変えて放電容量を測定し、以下に従い、放電容量維持率を計算した。
＜放電レート試験＞
充電最大電圧４．２Ｖ、充電時間４時間（１Ｃ）
放電時は放電最小電圧を２．５Ｖで一定とし、各サイクルにおける放電電流を下記のように変えて放電を行った。５Ｃ、１０Ｃにおける放電（高い電流レート）による放電容量が高ければ高いほど、高い電流レートにおいて高出力を示すことを意味する。
１、２サイクル目の放電：０．２Ｃ
３サイクル目の放電：１Ｃ
４サイクル目の放電：５Ｃ
５サイクル目の放電：１０Ｃ
＜放電容量維持率＞
放電容量維持率（％）＝各サイクル（各放電レート）における放電容量／２サイクル目（０．２Ｃレート）の放電容量×１００
【００９２】
実施例１の非水電解質二次電池を用いて、上記評価により、放電容量維持率を計算した結果、１Ｃの放電容量維持率は９５％、５Ｃの放電容量維持率は９０％、１０Ｃの放電容量維持率は８８％であった。
【００９３】
比較例１の非水電解質二次電池を用いて、上記評価により、放電容量維持率を計算した結果、１Ｃの放電容量維持率は９５％、５Ｃの放電容量維持率は５０％、１０Ｃの放電容量維持率は１％であった。
【００９４】
比較例２の非水電解質二次電池を用いて、上記評価により、放電容量維持率を計算した結果、１Ｃの放電容量維持率は９０％、５Ｃの放電容量維持率は６０％、１０Ｃの放電容量維持率は３０％であった。
【００９５】
上記の結果より、本発明の実施例１の非水電解質二次電池は、比較例１、２の非水電解質二次電池と比較して、高い電流レートにおける入出力特性に優れることがわかる。
【００９６】
製造例１（積層フィルムの製造）
（１）塗工液の製造
ＮＭＰ４２００ｇに塩化カルシウム２７２．７ｇを溶解した後、パラフェニレンジアミン１３２．９ｇを添加して完全に溶解させた。得られた溶液に、テレフタル酸ジクロライド２４３．３ｇを徐々に添加して重合し、パラアラミドを得て、さらにＮＭＰで希釈して、濃度２．０重量％のパラアラミド溶液（Ａ）を得た。得られたパラアラミド溶液１００ｇに、アルミナ粉末（ａ）２ｇ（日本アエロジル社製、アルミナＣ、平均粒子径０．０２μｍ）とアルミナ粉末（ｂ）２ｇ（住友化学株式会社製スミコランダム、ＡＡ０３、平均粒子径０．３μｍ）とをフィラーとして計４ｇ添加して混合し、ナノマイザーで３回処理し、さらに１０００メッシュの金網で濾過、減圧下で脱泡して、スラリー状塗工液（Ｂ）を製造した。パラアラミドおよびアルミナ粉末の合計重量に対するアルミナ粉末（フィラー）の重量は、６７重量％となる。
【００９７】
（２）積層フィルムの製造および評価
多孔質フィルムとしては、ポリエチレン製多孔質膜（膜厚１２μｍ、透気度１４０秒／１００ｃｃ、平均孔径０．１μｍ、空孔率５０％）を用いた。厚み１００μｍのＰＥＴフィルムの上に上記ポリエチレン製多孔質膜を固定し、テスター産業株式会社製バーコーターにより、該多孔質膜の上にスラリー状塗工液（Ｂ）を塗工した。ＰＥＴフィルム上の塗工された該多孔質膜を一体にしたまま、貧溶媒である水中に浸漬させ、パラアラミド多孔質膜（耐熱多孔層）を析出させた後、溶媒を乾燥させて、耐熱多孔層と多孔質フィルムとが積層された積層フィルム１を得た。積層フィルム１の厚みは１６μｍであり、パラアラミド多孔質膜（耐熱多孔層）の厚みは４μｍであった。積層フィルム１の透気度は１８０秒／１００ｃｃ、空孔率は５０％であった。積層フィルム１における耐熱多孔層の断面を走査型電子顕微鏡（ＳＥＭ）により観察をしたところ、０．０３μｍ〜０．０６μｍ程度の比較的小さな微細孔と０．１μｍ〜１μｍ程度の比較的大きな微細孔とを有することがわかった。尚、積層フィルムの評価は以下の方法で行った。
【００９８】
＜積層フィルムの評価＞
（Ａ）厚み測定
積層フィルムの厚み、多孔質フィルムの厚みは、ＪＩＳ規格（Ｋ７１３０−１９９２）に従い、測定した。また、耐熱多孔層の厚みとしては、積層フィルムの厚みから多孔質フィルムの厚みを差し引いた値を用いた。
（Ｂ）ガーレー法による透気度の測定
積層フィルムの透気度は、ＪＩＳ  Ｐ８１１７に基づいて、株式会社安田精機製作所製のデジタルタイマー式ガーレー式デンソメータで測定した。
（Ｃ）空孔率
得られた積層フィルムのサンプルを一辺の長さ１０ｃｍの正方形に切り取り、重量Ｗ（ｇ）と厚みＤ（ｃｍ）を測定した。サンプル中のそれぞれの層の重量（Ｗｉ（ｇ））を求め、Ｗｉとそれぞれの層の材質の真比重（真比重ｉ（ｇ／ｃｍ3））とから、それぞれの層の体積を求めて、次式より空孔率（体積％）を求めた。
空孔率（体積％）＝１００×｛１−（Ｗ１／真比重１＋Ｗ２／真比重２＋・・＋Ｗｎ／真比重ｎ）／（１０×１０×Ｄ）｝
【００９９】
上記各実施例において、セパレータとして、製造例１により得られた積層フィルムを用いて、熱破膜温度をより高めることのできる非水電解質二次電池を得ることができる。